(57)【要約】  本発明は、改善された分散性を有するポリマー繊維、その製造方法及びその使用に関する。本発明によるポリマー繊維は、少なくとも１種の合成ポリマーと、上記繊維の表面上に存在する、カルボキシメチルセルロース（ＣＭＣ）、メチルセルロース（ＭＣ）、エチルセルロース（ＥＣ）、ヒドロキシエチルセルロース（ＨＥＣ）、ヒドロキシプロピルセルロース（ＨＰＣ）、メチルエチルセルロース（ＭＥＣ）、ヒドロキシエチルメチルセルロース（ＨＥＭＣ）、ヒドロキシプロピルメチルセルロース（ＨＰＭＣ）、エチルヒドロキシエチルセルロース、カルボキシメチルヒドロキシエチルセルロース及びそれらの混合物からなる群より選択される少なくとも１種のセルロースエーテルを含む調製物とを含む。本発明によるポリマー繊維は、改善された分散性を有するため、例えばテキスタイル布、例えば不織布の形成において使用される水性懸濁液の調製に適している。【選択図】なし【特許請求の範囲】
【請求項１】
少なくとも１種の合成ポリマーを含むポリマー繊維であって、前記繊維が、その表面上にカルボキシメチルセルロース（ＣＭＣ）、メチルセルロース（ＭＣ）、エチルセルロース（ＥＣ）、ヒドロキシエチルセルロース（ＨＥＣ）、ヒドロキシプロピルセルロース（ＨＰＣ）、メチルエチルセルロース（ＭＥＣ）、ヒドロキシエチルメチルセルロース（ＨＥＭＣ）、ヒドロキシプロピルメチルセルロース（ＨＰＭＣ）、エチルヒドロキシエチルセルロース、カルボキシメチルヒドロキシエチルセルロース及びそれらの混合物の群から選択される少なくとも１種のセルロースエーテルを含む調製物を有することを特徴とする、ポリマー繊維。
【請求項２】
前記合成ポリマーは、熱可塑性ポリマー、好ましくは熱可塑性重縮合物、特にバイオポリマーを基礎とする熱可塑性重縮合物であることを特徴とする、請求項１に記載のポリマー繊維。
【請求項３】
前記合成ポリマーは、アクリロニトリルエチレンプロピレン（ジエン）スチレンコポリマー、アクリロニトリルメタクリレートコポリマー、アクリロニトリルメチルメタクリレートコポリマー、アクリロニトリル塩素化ポリエチレンスチレンコポリマー、アクリロニトリルブタジエンスチレンコポリマー、アクリロニトリルエチレンプロピレンスチレンコポリマー、芳香族ポリエステル、アクリロニトリルスチレンアクリロエステルコポリマー、ブタジエンスチレンコポリマー、酢酸セルロース、セルロースアセトブチレート、セルロースアセトプロピオネート、水和セルロース、カルボキシメチルセルロース、硝酸セルロース、プロピオン酸セルロース、三酢酸セルロース、ポリ塩化ビニル、エチレンアクリル酸コポリマー、エチレンブチルアクリレートコポリマー、エチレンクロロトリフルオロエチレンコポリマー、エチレンエチルアクリレートコポリマー、エチレンメタクリレートコポリマー、エチレンメタクリル酸コポリマー、エチレンテトラフルオロエチレンコポリマー、エチレンビニルアルコールコポリマー、エチレンブテンコポリマー、エチルセルロース、ポリスチレン、ポリフルオロエチレンプロピレン、メチルメタクリレートアクリロニトリルブタジエンスチレンコポリマー、メチルメタクリレートブタジエンスチレンコポリマー、メチルセルロース、ポリアミド１１、ポリアミド１２、ポリアミド４６、ポリアミド６、ポリアミド６−３−Ｔ、ポリアミド６−テレフタル酸コポリマー、ポリアミド６６、ポリアミド６９、ポリアミド６１０、ポリアミド６１２、ポリアミド６Ｉ、ポリアミドＭＸＤ  ６、ポリアミドＰＤＡ−Ｔ、ポリアミド、ポリアリールエーテル、ポリアリールエーテルケトン、ポリアミドイミド、ポリアリールアミド、ポリアミノ−ビス−マレイミド、ポリアリーレート、ポリブテン−１、ポリブチルアクリレート、ポリベンゾイミダゾール、ポリ−ビス−マレイミド、ポリオキサジアゾベンゾイミダゾール、ポリブチレンテレフタレート、ポリカーボネート、ポリクロロトリフルオロエチレン、ポリエチレン、ポリエステルカーボネート、ポリアリールエーテルケトン、ポリエーテルエーテルケトン、ポリエーテルイミド、ポリエーテルケトン、ポリエチレンオキシド、ポリアリールエーテルスルホン、ポリエチレンテレフタレート、ポリイミド、ポリイソブチレン、ポリイソシアヌレート、ポリイミドスルホン、ポリメタクリルイミド、ポリメタクリレート、ポリ−４−メチルペンテン−１、ポリアセタール、ポリプロピレン、ポリフェニレンオキシド、ポリプロピレンオキシド、ポリフェニレンスルフィド、ポリフェニレンスルホン、ポリスチレン、ポリスルホン、ポリテトラフルオロエチレン、ポリウレタン、ポリ酢酸ビニル、ポリビニルアルコール、ポリビニルブチラール、ポリ塩化ビニル、ポリ塩化ビニリデン、ポリフッ化ビニリデン、ポリフッ化ビニル、ポリビニルメチルエーテル、ポリビニルピロリドン、スチレンブタジエンコポリマー、スチレンイソプレンコポリマー、スチレン無水マレイン酸コポリマー、スチレン無水マレイン酸ブタジエンコポリマー、スチレンメチルメタクリレートコポリマー、スチレンメチルスチレンコポリマー、スチレンアクリロニトリルコポリ���ー、塩化ビニルエチレンコポリマー、塩化ビニルメタクリレートコポリマー、塩化ビニル無水マレイン酸コポリマー、塩化ビニルマレイミドコポリマー、塩化ビニルメチルメタクリレートコポリマー、塩化ビニルオクチルアクリレートコポリマー、塩化ビニル酢酸ビニルコポリマー、塩化ビニル塩化ビニリデンコポリマー、及び塩化ビニル塩化ビニリデンアクリロニトリルコポリマーを含むポリマーの群から選択されることを特徴とする、請求項１に記載のポリマー繊維。
【請求項４】
前記合成ポリマーは、ポリエステルであることを特徴とする、請求項１に記載のポリマー繊維。
【請求項５】
前記合成ポリマーは、合成バイオポリマー、好ましくはポリ乳酸からの合成バイオポリマーであることを特徴とする、請求項１に記載のポリマー繊維。
【請求項６】
前記ポリ乳酸は、少なくとも５００ｇ／ｍｏｌ、好ましくは少なくとも１０００ｇ／ｍｏｌ、特に好ましくは少なくとも５０００ｇ／ｍｏｌ、適切には少なくとも１００００ｇ／ｍｏｌ、特に少なくとも２５０００ｇ／ｍｏｌの数平均分子量（Ｍｎ）を有することを特徴とする、請求項５に記載のポリマー繊維。
【請求項７】
前記ポリ乳酸は、最大１００００００ｇ／ｍｏｌ、好ましくは最大５０００００ｇ／ｍｏｌ、特に好ましくは最大１０００００ｇ／ｍｏｌ、特に最大５００００ｇ／ｍｏｌの数平均分子量（Ｍｎ）を有することを特徴とする、請求項５又は６に記載のポリマー繊維。
【請求項８】
前記ポリ乳酸は、７５０ｇ／ｍｏｌ〜５００００００ｇ／ｍｏｌの範囲、好ましくは５０００ｇ／ｍｏｌ〜１００００００ｇ／ｍｏｌの範囲、特に好ましくは１００００ｇ／ｍｏｌ〜５０００００ｇ／ｍｏｌの範囲、特に３００００ｇ／ｍｏｌ〜５０００００ｇ／ｍｏｌの範囲の重量平均分子量（Ｍｗ）を有することを特徴とする、請求項５〜７のいずれか一項に記載のポリマー繊維。
【請求項９】
前記ポリ乳酸は、１．５〜５の範囲の多分散性を有することを特徴とする、請求項５〜８のいずれか一項に記載のポリマー繊維。
【請求項１０】
前記ポリ乳酸は、ポリ−Ｄ−乳酸、ポリ−Ｌ−乳酸又はポリ−Ｄ，Ｌ−乳酸であることを特徴とする、請求項５〜９のいずれか一項に記載のポリマー繊維。
【請求項１１】
前記繊維は、ステープルファイバー、好ましくは１ｍｍ〜２００ｍｍの範囲の長さを有するステープルファイバーの形で存在することを特徴とする、請求項１〜１０のいずれか一項に記載のポリマー繊維。
【請求項１２】
前記繊維は、０．３ｄｔｅｘから３０ｄｔｅｘの間の、好ましくは０．５ｄｔｅｘ〜１３ｄｔｅｘの繊度を有することを特徴とする、請求項１〜１１のいずれか一項に記載のポリマー繊維。
【請求項１３】
前記繊維は、成分Ａ（コア）及び成分Ｂ（シェル）のみからなる２成分繊維であり、成分Ａの融点は、成分Ｂの融点より少なくとも５℃、好ましくは少なくとも１０℃、特に好ましくは少なくとも２０℃高いことを特徴とする、請求項１〜１２のいずれか一項に記載のポリマー繊維。
【請求項１４】
前記繊維の表面に０．１重量％から２０重量％の間の、好ましくは０．５重量％〜３重量％の前記調製物が適用されていることを特徴とする、請求項１〜１３のいずれか一項に記載のポリマー繊維。
【請求項１５】
前記調製物は、カルボキシメチルセルロース（ＣＭＣ）、メチルセルロース（ＭＣ）、エチルセルロース（ＥＣ）、ヒドロキシエチルセルロース（ＨＥＣ）、ヒドロキシプロピルセルロース（ＨＰＣ）、メチルエチルセルロース（ＭＥＣ）、ヒドロキシエチルメチルセルロース（ＨＥＭＣ）、ヒドロキシプロピルメチルセルロース（ＨＰＭＣ）、エチルヒドロキシエチルセルロース、カルボキシメチルヒドロキシエチルセルロースの群から選択される少なくとも２種のセルロースエーテルを含み、特に好ましくは、メチルセルロース（ＭＣ）及びヒドロキシプロピルメチルセルロース（ＨＰＭＣ）からの調製物であることを特徴とする、請求項１〜１４のいずれか一項に記載のポリマー繊維。
【請求項１６】
前記調製物は、前記繊維の全表面の少なくとも９９％、好ましくは前記繊維の全表面の少なくとも９９．５％、特に少なくとも９９．９％、特に好ましくは１００％を覆っていることを特徴とする、請求項１〜１５のいずれか一項に記載のポリマー繊維。
【請求項１７】
前記調製物は、５ｎｍ〜１０ｎｍの厚さを有することを特徴とする、請求項１〜１６のいずれか一項に記載のポリマー繊維。
【請求項１８】
前記セルロースエーテルは、３５℃〜９０℃の範囲、好ましくは４０℃〜７０℃の範囲、特に４５℃〜６０℃の範囲、特に好ましくは４５℃〜５５℃の範囲のゲル化温度を有することを特徴とする、請求項１〜１７のいずれか一項に記載のポリマー繊維。
【請求項１９】
前記セルロースエーテルは、１．３〜２．６、好ましくは１．６〜２．０の範囲の置換度（グルコース１分子当たりの置換ヒドロキシ基の数）を有することを特徴とする、請求項１〜１８のいずれか一項に記載のポリマー繊維。
【請求項２０】
前記セルロースエーテルは、好ましくは２６％〜３３％、特に２７％〜３２％のメトキシ基割合を有するメチルセルロースであることを特徴とする、請求項１〜１９のいずれか一項に記載のポリマー繊維。
【請求項２１】
前記セルロースエーテルは、好ましくは最大５％のヒドロキシプロピル基割合、特に好ましくは７％〜１２％のヒドロキシプロピル基割合を有するヒドロキシプロピルセルロースであることを特徴とする、請求項１〜１９のいずれか一項に記載のポリマー繊維。
【請求項２２】
前記セルロースエーテルは、２６％〜３３％、特に２７％〜３２％のメトキシ基割合及び最大５％のヒドロキシプロピル基割合を有することを特徴とする、請求項１〜１９のいずれか一項に記載のポリマー繊維。
【請求項２３】
前記セルロースエーテルは、２６％〜３３％、特に２７％〜３２％のメトキシ基割合及び７％〜１２％のヒドロキシプロピル基割合を有することを特徴とする、請求項１〜１９のいずれか一項に記載のポリマー繊維。
【請求項２４】
請求項１〜２３のいずれか一項に規定されるポリマー繊維を含有する、特に湿式積層法により得られうるテキスタイル布。
【請求項２５】
水性懸濁液の製造のための、請求項１〜２３のいずれか一項に定義されるポリマー繊維の使用。
【発明の詳細な説明】
【技術分野】
【０００１】
本発明は、改善された長期分散性を有するポリマー繊維、並びにその製造方法及びその使用に関する。
【背景技術】
【０００２】
ポリマー繊維、すなわち合成ポリマーを基礎とする繊維は、工業的に大規模に生産される。この場合に、基礎となる合成ポリマーは溶融紡糸法によって製造される。このために、熱可塑性ポリマー材料は溶融され、液体状態で押出機によってスピニングビームへと送られる。溶融材料はこのスピニングビームから、いわゆる紡糸口金へと供給される。紡糸口金は通常、多数の孔を備えた紡糸口金板を有し、そこから繊維の個々のキャピラリー（フィラメント）が押出される。紡糸繊維の製造には、溶融紡糸法の他に、湿式紡糸法又は溶剤紡糸法も使用される。この場合に、溶融液ではなく合成ポリマーの高粘性溶液が、細かい孔を有するダイを通して押出される。両者の方法は、当業者により、いわゆる多重位置紡糸法（multi-position spinning method）と呼ばれている。
【０００３】
このようにして製造されたポリマー繊維は、テキスタイル用途及び／又は技術的用途に使用される。ここで、ポリマー繊維が、例えば湿式積層不織布の製造のために水性系において良好な分散性を有することが有利である。さらに、ポリマー繊維が良好な柔らかい手触りを有する場合にテキスタイル用途に有利である。
【０００４】
ポリマー繊維の特定の最終用途又は必要な中間処理工程、例えば延伸及び／又は捲縮のための改質又は仕上げ加工は、通常、完成したポリマー繊維又は処理されるべきポリマー繊維の表面に適用される適切な仕上げ剤又は層の適用により達成される。
【０００５】
化学的改質のための他の手法は、そのポリマー基礎構造に対して、例えばポリマー主鎖及び／又は側鎖へと難燃作用を有する化合物を組み込むことにより達成され得る。
【０００６】
さらに、添加剤、例えば帯電防止剤又は有色顔料を、溶融された熱可塑性ポリマーへと導入することができ、又は多重位置紡糸法の間にポリマー繊維へと導入することができる。
【０００７】
ポリマー繊維の分散挙動は、とりわけ合成ポリマーの性質によって影響される。したがって、特に熱可塑性ポリマーの繊維の場合に、水性系における分散性は、表面に適用される仕上げ剤又は層によって影響され、調節される。
【０００８】
適切な仕上げ剤又は層によってもたらされる又は改善される分散性は、多くのテキスタイル用途には既に十分である。
【０００９】
しかしながら、食品関連用途には、異なる要件が適用される。使用される物質及び材料は、ＥＵ規則第２３１／２０１２に準拠して食品との接触のために承認されていなければならない。さらに、仕上げ加工されたポリマー繊維が比較的長い時間にわたり及び／又はより過酷な条件下で、例えば高圧下、強力な剪断力下及び高められた温度下で、特にまた侵食性の酸性水性系において分散形として存在し、この分散性が比較的長い貯蔵時間後でさえも保持される場合に望ましい。
【発明の概要】
【発明が解決しようとする課題】
【００１０】
したがって、改善された分散性、特に長期分散性を有するポリマー繊維であって、比較的長期の貯蔵後であっても良好な分散性を有し、さらにＥＵ規則第２３１／２０１２に準拠して食品との接触のために承認されるポリマー繊維を提供するという課題がある。さらに、該ポリマー繊維は、過酷な条件下、すなわち高圧下、激しい剪断力下及び高められた温度下で、特にまた任意に７未満のｐＨを有し、及び／又は電解質、特に塩類を基礎とする電解質を有する侵食性の水性系においても容易に分散可能であるべきであり、この良好な分散性が比較的長期の貯蔵後でさえも保持されるべきである。
【課題を解決するための手段】
【００１１】
上記課題は、少なくとも１種の合成ポリマー、好ましくは少なくとも１種の合成熱可塑性ポリマーを含む本発明によるポリマー繊維であって、上記繊維がその表面上に、カルボキシメチルセルロース（ＣＭＣ）、メチルセルロース（ＭＣ）、エチルセルロース（ＥＣ）、ヒドロキシエチルセルロース（ＨＥＣ）、ヒドロキシプロピルセルロース（ＨＰＣ）、メチルエチルセルロース（ＭＥＣ）、ヒドロキシエチルメチルセルロース（ＨＥＭＣ）、ヒドロキシプロピルメチルセルロース（ＨＰＭＣ）、エチルヒドロキシエチルセルロース、カルボキシメチルヒドロキシエチルセルロース及びそれらの混合物の群から選択される少なくとも１種のセルロースエーテルを含む調製物を有することを特徴とする、ポリマー繊維により解決される。
【発明を実施するための形態】
【００１２】
ポリマー
分散媒を形成する本発明による合成ポリマーは、好ましくは、熱可塑性ポリマー、特に熱可塑性重縮合物、特に好ましくは、いわゆる合成バイオポリマー、特に好ましくは、いわゆるバイオポリマーを基礎とする熱可塑性重縮合物を含む。
【００１３】
「熱可塑性ポリマー」という用語は、本発明において、特定の温度範囲、好ましくは２５℃〜３５０℃の範囲において（熱可塑的に）変形し得るプラスチックを指す。この過程は可逆的であり、すなわち、過熱によって材料のいわゆる熱分解が開始されない限り、冷却と溶融状態への再加熱とにより任意の頻度で繰り返すことができる。これが熱可塑性ポリマーと熱硬化性プラスチック及びエラストマーとの間の違いである。
【００１４】
本発明の範囲内で、以下のポリマーは、好ましくは、「熱可塑性ポリマー」という用語が意味するものである：
アクリロニトリルエチレンプロピレン（ジエン）スチレンコポリマー、アクリロニトリルメタクリレートコポリマー、アクリロニトリルメチルメタクリレートコポリマー、アクリロニトリル塩素化ポリエチレンスチレンコポリマー、アクリロニトリルブタジエンスチレンコポリマー、アクリロニトリルエチレンプロピレンスチレンコポリマー、芳香族ポリエステル、アクリロニトリルスチレンアクリロエステルコポリマー、ブタジエンスチレンコポリマー、酢酸セルロース、セルロースアセトブチレート、セルロースアセトプロピオネート、水和セルロース、カルボキシメチルセルロース、硝酸セルロース、プロピオン酸セルロース、三酢酸セルロース、ポリ塩化ビニル、エチレンアクリル酸コポリマー、エチレンブチルアクリレートコポリマー、エチレンクロロトリフルオロエチレンコポリマー、エチレンエチルアクリレートコポリマー、エチレンメタクリレートコポリマー、エチレンメタクリル酸コポリマー、エチレンテトラフルオロエチレンコポリマー、エチレンビニルアルコールコポリマー、エチレンブテンコポリマー、エチルセルロース、ポリスチレン、ポリフルオロエチレンプロピレン、メチルメタクリレートアクリロニトリルブタジエンスチレンコポリマー、メチルメタクリレートブタジエンスチレンコポリマー、メチルセルロース、ポリアミド１１、ポリアミド１２、ポリアミド４６、ポリアミド６、ポリアミド６−３−Ｔ、ポリアミド６−テレフタル酸コポリマー、ポリアミド６６、ポリアミド６９、ポリアミド６１０、ポリアミド６１２、ポリアミド６Ｉ、ポリアミドＭＸＤ  ６、ポリアミドＰＤＡ−Ｔ、ポリアミド、ポリアリールエーテル、ポリアリールエーテルケトン、ポリアミドイミド、ポリアリールアミド、ポリアミノ−ビス−マレイミド、ポリアリーレート（polyarylate）、ポリブテン−１、ポリブチルアクリレート、ポリベンゾイミダゾール、ポリ−ビス−マレイミド、ポリオキサジアゾベンゾイミダゾール、ポリブチレンテレフタレート、ポリカーボネート、ポリクロロトリフルオロエチレン、ポリエチレン、ポリエステルカーボネート、ポリアリールエーテルケトン、ポリエーテルエーテルケトン、ポリエーテルイミド、ポリエーテルケトン、ポリエチレンオキシド、ポリアリールエーテルスルホン、ポリエチレンテレフタレート、ポリイミド、ポリイソブチレン、ポリイソシアヌレート、ポリイミドスルホン、ポリメタクリルイミド、ポリメタクリレート、ポリ−４−メチルペンテン−１、ポリアセタール、ポリプロピレン、ポリフェニレンオキシド、ポリプロピレンオキシド、ポリフェニレンスルフィド、ポリフェニレンスルホン、ポリスチレン、ポリスルホン、ポリテトラフルオロエチレン、ポリウレタン、ポリ酢酸ビニル、ポリビニルアルコール、ポリビニルブチラール、ポリ塩化ビニル、ポリ塩化ビニリデン、ポリフッ化ビニリデン、ポリフッ化ビニル、ポリビニルメチルエーテル、ポリビニルピロリドン、スチレンブタジエンコポリマー、スチレンイソプレンコポリマー、スチレン無水マレイン酸コポリマー、スチレン無水マレイン酸ブタジエンコポリマー、スチレンメチルメタクリレートコポリマー、スチレンメチルスチレンコポリマー、スチレンアクリロニトリルコポリマー、塩��ビニルエチレンコポリマー、塩化ビニルメタクリレートコポリマー、塩化ビニル無水マレイン酸コポリマー、塩化ビニルマレイミドコポリマー、塩化ビニルメチルメタクリレートコポリマー、塩化ビニルオクチルアクリレートコポリマー、塩化ビニル酢酸ビニルコポリマー、塩化ビニル塩化ビニリデンコポリマー、及び塩化ビニル塩化ビニリデンアクリロニトリルコポリマー。
【００１５】
本発明の範囲内で、「熱可塑性ポリマー」という用語は、好ましくは、調製物中に使用されるセルロースエーテルとは化学的及び／又は物理的に異なるポリマーを意味する。糸条形成用の熱可塑性ポリマーは、好ましくはセルロースエーテルを一切含まない。
【００１６】
特に適しているのは、紡糸繊維の製造に非常に適している高融点熱可塑性ポリマー（融点１００℃以上）である。
【００１７】
適切な高融点熱可塑性ポリマーは、例えば、ポリヘキサメチレンアジピンアミド、ポリカプロラクタム、芳香族若しくは部分芳香族ポリアミド（「アラミド」）、Ｎｙｌｏｎ等の脂肪族ポリアミド等のポリアミド、部分芳香族若しくは完全芳香族ポリエステル、ポリフェニレンスルフィド（ＰＰＳ）、ポリエーテルケトン（ＰＥＫ）及びポリエーテルエーテルケトン（ＰＥＥＫ）等のエーテルとケト基とを有するポリマー、又はポリエチレン若しくはポリプロピレン等のポリオレフィンである。
【００１８】
高融点熱可塑性ポリマーの中では、溶融紡糸可能なポリマーが特に好ましい。
【００１９】
溶融紡糸可能なポリエステルは、主として、芳香族ジカルボン酸及び脂肪族ジオールから誘導される構成単位からなる。通常の芳香族ジカルボン酸構成単位は、ベンゼンジカルボン酸、特にテレフタル酸及びイソフタル酸の二価の基であり、通常のジオールは２個〜４個の炭素原子を有し、その際、エチレングリコール及び／又はプロパン−１，３−ジオールが特に適している。
【００２０】
特に好ましいのは、少なくとも９５ｍｏｌ％のポリエチレンテレフタレート（ＰＥＴ）を有するポリエステルである。
【００２１】
そのようなポリエステル、特にポリエチレンテレフタレートは、通常、２５℃でジクロロ酢酸溶液について測定された、０．４（ｄｌ／ｇ）〜１．４（ｄｌ／ｇ）の固有粘度（ＩＶ）に相当する分子量を有する。
【００２２】
「合成バイオポリマー」という用語は、本発明では、生物起源の原材料（再生可能な原材料）のみからなる材料を指す。したがって、例えば、ポリエチレン（ＰＥ）、ポリプロピレン（ＰＰ）及びポリ塩化ビニル（ＰＶＣ）等の慣用の石油ベースの材料又はプラスチックとは区別される。
【００２３】
本発明によれば、特に好ましい合成バイオポリマーは、乳酸、ヒドロキシ酪酸及び／又はグリコール酸、好ましくは乳酸及び／又はグリコール酸、特に乳酸の繰り返し単位を含む、いわゆるバイオポリマーに基づく熱可塑性重縮合物である。この場合には、ポリ乳酸が特に好ましい。
【００２４】
「ポリ乳酸」は、本明細書では、乳酸単位から構成されるポリマーを意味する。そのようなポリ乳酸は、通常、乳酸の縮合により製造されるが、ラクチドの適切な条件下での開環重合によっても得られる。
【００２５】
本発明によれば、特に適切なポリ乳酸は、ポリ（グリコリド−コ−Ｌ−ラクチド）、ポリ（Ｌ−ラクチド）、ポリ（Ｌ−ラクチド−コ−ε−カプロラクトン）、ポリ（Ｌ−ラクチド−コ−グリコリド）、ポリ（Ｌ−ラクチド−コ−Ｄ，Ｌ−ラクチド）、ポリ（Ｄ，Ｌ−ラクチド−コ−グリコリド）、及びポリ（ジオキサノン）を含む。そのようなポリマーは、例えばＲｅｓｏｍｅｒ（商標）  ＧＬ  ９０３、Ｒｅｓｏｍｅｒ（商標）  Ｌ  ２０６  Ｓ、Ｒｅｓｏｍｅｒ（商標）  Ｌ  ２０７  Ｓ、Ｒｅｓｏｍｅｒ（商標）  Ｌ  ２０９  Ｓ、Ｒｅｓｏｍｅｒ（商標）  Ｌ  ２１０、Ｒｅｓｏｍｅｒ（商標）  Ｌ  ２１０  Ｓ、Ｒｅｓｏｍｅｒ（商標）  ＬＣ  ７０３  Ｓ、Ｒｅｓｏｍｅｒ（商標）  ＬＧ  ８２４  Ｓ、Ｒｅｓｏｍｅｒ（商標）  ＬＧ  ８５５  Ｓ、Ｒｅｓｏｍｅｒ（商標）  ＬＧ  ８５７  Ｓ、Ｒｅｓｏｍｅｒ（商標）  ＬＲ  ７０４  Ｓ、Ｒｅｓｏｍｅｒ（商標）  ＬＲ  ７０６  Ｓ、Ｒｅｓｏｍｅｒ（商標）  ＬＲ  ７０８、Ｒｅｓｏｍｅｒ（商標）  ＬＲ  ９２７  Ｓ、Ｒｅｓｏｍｅｒ（商標）  ＲＧ  ５０９  Ｓ、及びＲｅｓｏｍｅｒ（商標）  Ｘ  ２０６  Ｓという商品名でBoehringer Ingelheim Pharma KG社（ドイツ）から入手可能である。
【００２６】
本発明の目的のために、特に有利なポリ乳酸は、特にポリ−Ｄ−乳酸、ポリ−Ｌ−乳酸又はポリ−Ｄ，Ｌ−乳酸である。
【００２７】
特に好ましい実施形態では、合成ポリマーは、乳酸を基礎とする熱可塑性縮合物である。
【００２８】
本発明により使用されるポリ乳酸は、少なくとも５００ｇ／ｍｏｌ、好ましくは少なくとも１０００ｇ／ｍｏｌ、特に好ましくは少なくとも５０００ｇ／ｍｏｌ、適切には少なくとも１００００ｇ／ｍｏｌ、特に少なくとも２５０００ｇ／ｍｏｌの、好ましくは分布の狭いポリスチレン標準に対するゲル浸透クロマトグラフィー又は末端基滴定により測定される数平均分子量（Ｍｎ）を有する。他方で、数平均分子量は、好ましくは最大で１００００００ｇ／ｍｏｌ、適切には最大で５０００００ｇ／ｍｏｌ、より好ましくは最大で１０００００ｇ／ｍｏｌ、特に最大で５００００ｇ／ｍｏｌである。少なくとも１００００ｇ／ｍｏｌから５０００００ｇ／ｍｏｌの範囲の数平均分子量は、本発明の範囲内で非常に特に有効であることが実証された。
【００２９】
好ましい乳酸ポリマー、特にポリ−Ｄ−乳酸、ポリ−Ｌ−乳酸又はポリ−Ｄ，Ｌ−乳酸の、好ましくは分布の狭いポリスチレン標準に対するゲル浸透クロマトグラフィーによって測定される重量平均分子量（Ｍｗ）は、好ましくは７５０ｇ／ｍｏｌ〜５００００００ｇ／ｍｏｌの範囲、好ましくは５０００ｇ／ｍｏｌ〜１００００００ｇ／ｍｏｌの範囲、特に好ましくは１００００ｇ／ｍｏｌ〜５０００００ｇ／ｍｏｌの範囲、特に３００００ｇ／ｍｏｌ〜５０００００ｇ／ｍｏｌの範囲にあり、これらのポリマーの多分散性は、より好ましくは１．５〜５の範囲にある。
【００３０】
２５℃、０．１％のポリマー濃度のクロロホルム中で測定される、特に適切な乳酸ポリマー、特にポリ−Ｄ−乳酸、ポリ−Ｌ−乳酸又はポリ−Ｄ，Ｌ−乳酸の固有粘度は、０．５ｄｌ／ｇ〜８．０ｄｌ／ｇ、好ましくは０．８ｄｌ／ｇ〜７．０ｄｌ／ｇの範囲、特に１．５ｄｌ／ｇ〜３．２ｄｌ／ｇの範囲にある。
【００３１】
さらに、３０℃、０．１％のポリマー濃度のヘキサフルオロ−２−プロパノール中で測定される、特に適切な乳酸ポリマー、特にポリ−Ｄ−乳酸、ポリ−Ｌ−乳酸又はポリ−Ｄ，Ｌ−乳酸の固有粘度は、１．０ｄｌ／ｇ〜２．６ｄｌ／ｇの範囲、特に１．３ｄｌ／ｇ〜２．３ｄｌ／ｇの範囲にある。
【００３２】
さらに、本発明の範囲内で、２０℃より高い、より好ましくは２５℃より高い、好ましくは３０℃より高い、特に好ましくは３５℃より高い、特に４０℃より高いガラス転移温度を有するポリマー、特に熱可塑性ポリマーが極めて有利である。本発明の非常に特に好ましい実施形態の範囲内では、ポリマーのガラス転移温度は、３５℃〜５５℃の範囲、特に４０℃〜５０℃の範囲にある。
【００３３】
さらに、５０℃より高い、より好ましくは少なくとも６０℃、好ましくは１５０℃より高い、特に好ましくは１６０℃〜２１０℃の範囲、特に１７５℃〜１９５℃の範囲の融点を有するポリマーが特に適している。
【００３４】
この場合に、ポリマーのガラス転移温度及び融点は、好ましくは、示差走査熱量測定、すなわち略してＤＳＣによって測定される。この関連では、以下の手順が非常に特に有効であると実証された。
【００３５】
Ｍｅｔｔｌｅｒ−Ｔｏｌｅｄｏ  ＤＳＣ  ３０Ｓにおいて窒素下でＤＳＣ測定を実施する。好ましくは、インジウムを用いて較正する。好ましくは、乾燥した酸素不含の窒素下で測定する（流速：好ましくは４０ｍｌ／分）。試料重量は、好ましくは１５ｍｇから２０ｍｇの間で選択される。試料を最初に０℃から、好ましくは研究されるべきポリマーの融点を上回る温度にまで加熱し、その後に０℃まで冷却し、２度目に０℃から上記温度まで１０℃／分の加熱速度で加熱する。
【００３６】
ポリエステル、特に乳酸ポリマーは、熱可塑性ポリマーとして非常に特に好ましい。
【００３７】
ポリマー繊維
本発明によるポリマー繊維は、有限繊維（finite fibre）、例えば、いわゆるステープルファイバーとして又は無限繊維（infinite fibre）（フィラメント）として存在し得る。より良好な分散性のために、繊維は、ステープルファイバーとして存在することが好ましい。上述のステープルファイバーの長さは、基本的な限定を一切受けないが、一般的に１ｍｍ〜２００ｍｍ、好ましくは２ｍｍ〜１２０ｍｍ、特に好ましくは２ｍｍ〜６０ｍｍである。特に、本発明による繊維から短繊維が十分に切断され得る。短繊維とは、５ｍｍ以下、特に４ｍｍ以下の繊維長さを意味する。
【００３８】
本発明によるポリマー繊維、好ましくはステープルファイバーの個々の繊度は、０．３ｄｔｅｘ〜３０ｄｔｅｘ、好ましくは０．５ｄｔｅｘ〜１３ｄｔｅｘである。幾つかの用途には、０．３ｄｔｅｘから３ｄｔｅｘの間の繊度及び１０ｍｍ未満、特に８ｍｍ未満、特に好ましくは６ｍｍ未満、特に好ましくは４ｍｍ未満の繊維長さが特に適している。
【００３９】
本発明によるポリマー繊維は、好ましくは、熱可塑性ポリマー、特に熱可塑性有機ポリマー、特に好ましくは熱可塑性有機重縮合物から溶融紡糸法により製造される。この場合に、ポリマー材料を押出機中で溶融し、紡糸口金によって加工することで、ポリマー繊維が形成される。本発明によるポリマー繊維は、通常、溶液からの紡糸により、特に電界紡糸法により製造された繊維を一切含まない。
【００４０】
ポリマー繊維は、成分Ａ（コア）及び成分Ｂ（シェル）のみからなる２成分繊維としても存在し得る。更なる実施形態では、成分Ａ中の熱可塑性ポリマーの融点は、成分Ｂ中の熱可塑性ポリマーの融点よりも少なくとも５℃、好ましくは少なくとも１０℃、特に好ましくは少なくとも２０℃高い。好ましくは、成分Ａ中の熱可塑性ポリマーの融点は、少なくとも１００℃、好ましくは少なくとも１４０℃、特に好ましくは少なくとも１５０℃である。
【００４１】
２成分繊維中で使用される熱可塑性ポリマーは、既に上述のポリマーである。
【００４２】
調製物
本発明によるポリマー繊維は、その表面上にカルボキシメチルセルロース（ＣＭＣ）、メチルセルロース（ＭＣ）、エチルセルロース（ＥＣ）、ヒドロキシエチルセルロース（ＨＥＣ）、ヒドロキシプロピルセルロース（ＨＰＣ）、メチルエチルセルロース（ＭＥＣ）、ヒドロキシエチルメチルセルロース（ＨＥＭＣ）、ヒドロキシプロピルメチルセルロース（ＨＰＭＣ）、エチルヒドロキシエチルセルロース、カルボキシメチルヒドロキシエチルセルロース及びそれらの混合物の群から選択される少なくとも１種のセルロースエーテルを含む０．１重量％から２０重量％の間の、好ましくは０．５重量％〜３重量％の調製物を有する。
【００４３】
好ましい実施形態では、調製物は、カルボキシメチルセルロース（ＣＭＣ）、メチルセルロース（ＭＣ）、エチルセルロース（ＥＣ）、ヒドロキシエチルセルロース（ＨＥＣ）、ヒドロキシプロピルセルロース（ＨＰＣ）、メチルエチルセルロース（ＭＥＣ）、ヒドロキシエチルメチルセルロース（ＨＥＭＣ）、ヒドロキシプロピルメチルセルロース（ＨＰＭＣ）、エチルヒドロキシエチルセルロース、カルボキシメチルヒドロキシエチルセルロースの群から選択される少なくとも２種のセルロースエーテルを含み、特に好ましいのは、メチルセルロース（ＭＣ）及びヒドロキシプロピルメチルセルロース（ＨＰＭＣ）からの調製物であり、これらは、本発明によるポリマー繊維の表面上に、０．１重量％から２０重量％、好ましくは０．５重量％〜３重量％の量で存在する。
【００４４】
本発明による調製物は、前記繊維の全表面の少なくとも９９％、好ましくは前記繊維の全表面の少なくとも９９．５％、特に少なくとも９９．９％、特に好ましくは１００％を覆う。表面の被覆率は、顕微鏡法により測定される。本発明による調製物は、好ましくは繊維にのみ適用され、その後に該繊維から製造されたテキスタイル布には適用されない。
【００４５】
本発明による調製物は、通常、繊維において５ｎｍ〜１０ｎｍの厚さを有する。厚さは、顕微鏡法により測定される。
【００４６】
本発明により使用される１種以上のセルロースエーテルは、ＥＵ規則第２３１／２０１２に準拠して添加物として承認された物質である。この種類の物質は、例えばＶＩＶＡＰＵＲ（商標）又はＭｅｔｈｏｃｅｌ（商標）として商業的に入手可能である。
【００４７】
好ましい実施形態では、調製物は、セルロースエーテル、しかしながら特にカルボキシメチルセルロース（ＣＭＣ）、メチルセルロース（ＭＣ）、エチルセルロース（ＥＣ）、ヒドロキシエチルセルロース（ＨＥＣ）、ヒドロキシプロピルセルロース（ＨＰＣ）、メチルエチルセルロース（ＭＥＣ）、ヒドロキシエチルメチルセルロース（ＨＥＭＣ）、ヒドロキシプロピルメチルセルロース（ＨＰＭＣ）、エチルヒドロキシエチルセルロース、カルボキシメチルヒドロキシエチルセルロースを含み、特に好ましいのは、メチルセルロース（ＭＣ）及びヒドロキシプロピルメチルセルロース（ＨＰＭＣ）の調製物であり、前記セルロースエーテルは、３５℃〜９０℃の範囲、好ましくは４０℃〜７０℃の範囲、特に４５℃〜６０℃の範囲、特に好ましくは４５℃〜５５℃の範囲のゲル化温度を有する。
【００４８】
本発明により使用される１種以上のセルロースエーテルは、通常、１．３〜２．６、好ましくは１．６〜２．０の範囲の置換度（グルコース１分子当たりの置換ヒドロキシ基の数）を有する。置換度は、通常、ガスクロマトグラフィーによって測定される。
【００４９】
本発明により使用される１種以上のセルロースエーテル、しかしながら特にメチルセルロースは、好ましくは、２６％〜３３％、特に２７％〜３２％のメトキシ基割合を有する。
【００５０】
本発明により使用されるヒドロキシプロピルセルロースは、好ましくは、最大５％のヒドロキシプロピル基割合を有する。
【００５１】
本発明により使用されるヒドロキシプロピルセルロースは、好ましくは、７％〜１２％のヒドロキシプロピル基割合を有する。
【００５２】
本発明により使用される１種以上のセルロースエーテル、しかしながら特にメチルセルロースは、好ましくは、２６％〜３３％、特に２７％〜３２％のメトキシ基割合及び最大５％のヒドロキシプロピル基割合を有する。
【００５３】
本発明により使用される１種以上のセルロースエーテル、しかしながら特にヒドロキシプロピルセルロースは、好ましくは、２６％〜３３％、特に２７％〜３２％のメトキシ基割合及び７％〜１２％のヒドロキシプロピル基割合を有する。
【００５４】
本発明により使用される１種以上のセルロースエーテルは、通常、１００００ｇ／ｍｏｌから３８００００ｇ／ｍｏｌの間、好ましくは１００００ｇ／ｍｏｌから２０００００ｇ／ｍｏｌの間、特に１００００ｇ／ｍｏｌから１０００００ｇ／ｍｏｌの間、特に好ましくは１２０００ｇ／ｍｏｌから６００００ｇ／ｍｏｌの間、特に好ましくは１２０００ｇ／ｍｏｌから４００００ｇ／ｍｏｌの間の平均分子量Ｍｎを有する。平均分子量Ｍｎは、通常、ゲル浸透クロマトグラフィー（ＧＰＣ）によって測定される。
【００５５】
本発明により使用される１種以上のセルロースエーテルは、通常、５０〜１０００の重合度を有する。
【００５６】
本発明により使用される１種以上のセルロースエーテルは、通常、２０℃で脱塩水（ＤＩＮ規格ＥＮ５０２７２−２：２００１による脱塩水）中の２重量％溶液として、例えばＢｒｏｏｋｆｉｅｌｄ  ＬＶＴによって測定される（溶液の活性化の３０秒後（休止期）に、測定は更なる３０秒にわたって行われるため、測定値は１分後に得られる）１０ｍＰａｓ〜４０ｍＰａｓの粘度を有する。
【００５７】
本発明による調製物は、通常、水性調製物として適用され、その際、１種以上のセルロースエーテルの固形分は０．１ｇ／ｌ〜５．０ｇ／ｌである。水性調製物は、更なる成分、例えば消泡剤等も含有し得る。
【００５８】
本発明により仕上げ加工されたポリマー繊維は、非常に良好な水中での繊維の分散性を示す。一方では、本発明による繊維は非常に迅速に分散し、比較的長期間にわたって分散したままとなり、他方では、本発明により仕上げ加工されたポリマー繊維は良好な貯蔵安定性も示し、すなわち本発明により調製された繊維を少なくとも１ヶ月貯蔵（２５℃の室温及び２０％〜７０％の範囲の相対湿度で）した後でさえも、その繊維は容易に分散し、分散された繊維の形で非常に均一に分布して存在する。本発明により仕上げ加工されたポリマー繊維は、本発明による繊維の他に固体粒状粒子、例えば鉱物粒子が更に存在する水性分散液の安定化にも適している。０．３ｄｔｅｘから３ｄｔｅｘの間の繊度及び１０ｍｍ未満、特に８ｍｍ未満、特に好ましくは６ｍｍ未満、特に好ましくは４ｍｍ未満の繊維長さを有するポリマー繊維が、この実施形態に適している。
【００５９】
さらに、本発明により仕上げ加工されたポリマー繊維は、本発明により仕上げ加工されていない他のポリマー繊維を有する水性分散液も安定化する。本発明により仕上げ加工されていない他のポリマー繊維は、繊維形成用のポリマーの点で異なっていても又は同一であってもよい。したがって、本発明による繊維は、湿式積層テキスタイル布の製造に使用するために適したものであり得る。本発明により仕上げ加工されたポリマー繊維の添加は、パルパー又はシートフォーマーにおいて実施することができる。
【００６０】
０．３ｄｔｅｘから３ｄｔｅｘの間の繊度及び１０ｍｍ未満、特に８ｍｍ未満、特に好ましくは６ｍｍ未満、特に好ましくは４ｍｍ未満の繊維長さを有するポリマー繊維が、この実施形態に適している。
【００６１】
本発明による合成ポリマー繊維は、慣用の方法により製造される。合成ポリマーは、まず必要に応じて乾燥されて、押出機に供給される。次いで、溶融された材料を、対応するダイを有する慣用の装置によって紡糸する。ダイ出口領域での吐出速度は、所望の繊度を有する繊維が生成されるような紡糸速度に適合される。紡糸速度とは、固化した糸条が引き取られる速度を意味する。こうして引き取られた糸条は、直接的に延伸へと供給されても又は巻き取られて貯蔵され、後の時点で延伸されてもよい。次いで、通常のように延伸された繊維及びフィラメントを、一般的に慣用の方法により固定して所望の長さに切断することで、ステープルファイバーを形成することができる。この場合に、繊維は捲縮されていなくても又は捲縮されていてもよく、捲縮されている場合に、捲縮は湿式積層法用に構成されねばならない（低い捲縮）。
【００６２】
形成された繊維は、円形、楕円形及び他の適切な断面を有しても又は他の形状、例えばダンベル形状、腎臓形、三角形若しくは三葉以上の複葉の断面を有してもよい。中空繊維も可能である。２種以上のポリマーから形成された繊維を使用することもできる。
【００６３】
こうして製造された繊維フィラメントを束ねてヤーンを形成し、更にこれらを束ねることで、トウが形成される。トウは、更なる加工のためにまず缶内に収容される。缶内で中間的に保管されたトウを取り出して、大きなトウが生成される。
【００６４】
次いで、これらの大きなトウは、通常１０ｋｔｅｘ〜６００ｋｔｅｘを有しており、コンベヤーライン上で慣用の方法を使用して、好ましくは１０ｍ／分〜１１０ｍ／分の取込み速度（entry speed）で延伸され得る。ここで調製物を適用することができ、それにより延伸が促進されるが、後続の特性に不利な影響を及ぼさない。
【００６５】
延伸比は、好ましくは１．２５〜４に達し、特に２．５〜３．５に達する。延伸の間の温度は、延伸されるべきトウのガラス転移温度の範囲内であり、例えばポリエステルの場合には、４０℃から８０℃の間である。
【００６６】
延伸は、１段階として又は所望であれば２段階の延伸法を使用して実施することができる（これに関しては、例えば米国特許第３８１６４８６号を参照）。延伸の前及び延伸の間に、慣用の方法を使用して１種以上の化学仕上げ（dressings）を適用することができる。
【００６７】
任意に実施されるべき延伸繊維の捲縮／テクスチャリングのために、自体既知の捲縮機を使用する機械的捲縮の慣用の方法を使用することができる。好ましいのは、蒸気支援の繊維捲縮のための機械的装置、例えばスタッフィングボックスである。しかしながら、他の方法により捲縮された繊維を使用することもでき、したがって、例えば３次元捲縮された繊維を使用することもできる。捲縮を実施するために、トウを、通常まず５０℃〜１００℃、好ましくは７０℃〜８５℃の範囲、特に好ましくは約７８℃の温度に熱処理し、１．０ｂａｒ〜６．０ｂａｒ、特に好ましくは約２．０ｂａｒのトウ取込みローラー（tow run-in rollers）の圧力、０．５ｂａｒ〜６．０ｂａｒ、特に好ましくは１．５ｂａｒ〜３．０ｂａｒのスタッフィングボックス内の圧力で、１．０ｋｇ／分から２．０ｋｇ／分の間の、特に好ましくは１．５ｋｇ／分の蒸気で処理する。
【００６８】
本発明による調製物は延伸後に、また捲縮が与えられる場合には２度目の捲縮機の前に適用される。本発明による調製物は通常加熱され、３０℃〜１１０℃の範囲の適用温度で繊維に適用され、乾燥される。
【００６９】
本発明による調製物の乾燥及び本発明による調製物を備えた繊維の全ての後処理は、最高１２０℃の温度で実施されることが見出された。それというのも、これより高い温度は、繊維の分散性に悪影響を及ぼすからである。最高１２０℃の温度で、非常に均質かつ均一な調製物の適用が達成され、事実上沈殿は観察されない。そのような適用は、本発明による分散性のために有利である。
【００７０】
平滑繊維又は任意に捲縮された繊維が炉内又は熱気流中で弛緩及び／又は固定されるのであれば、これは最高１３０℃の温度で行われる。それというのも、これより高い温度は、繊維の分散性に悪影響を及ぼすからである。１３０℃を上回る温度では、以前に得られた均質かつ均一な調製物の適用は損傷を受け、本発明による分散性は減少する。
【００７１】
ステープルファイバーを製造するために、平滑繊維又は任意に捲縮された繊維を取り出した後に切断し、任意に固めてフロックとして圧縮ベールに堆積させる。本発明のステープルファイバーは、好ましくは弛緩の下流にある機械的切断装置で切断される。トウの種類を製造するためには、切断は省くことができる。これらのトウの種類は非切断形でベールに堆積され、圧縮される。
【００７２】
本発明により製造された繊維は、捲縮させる実施形態では、好ましくは１ｃｍ当たり少なくとも２個、好ましくは少なくとも３個の捲縮（捲縮湾曲部（crimp arc））、好ましくは１ｃｍ当たり３個の湾曲部〜１ｃｍ当たり９．８個の湾曲部、特に好ましくは１ｃｍ当たり３．９個の湾曲部〜１ｃｍ当たり８．９個の湾曲部の捲縮度を有する。テキスタイル表面を作製する用途においては、１ｃｍ当たり約５個の湾曲部〜５．５個の湾曲部の捲縮度の値が特に好ましい。湿式積層法によりテキスタイル表面を作製するためには、捲縮度は個別に調節しなければならない。
【００７３】
上述のパラメーター、すなわち紡糸速度、延伸、延伸比、延伸温度、固定、固定温度、取込み速度（run-in speeds）、捲縮／テクスチャリング等は、特定のポリマーに応じて決まる。これらは、当業者により通常の範囲内で選択されるパラメーターである。
【００７４】
テキスタイル布は、本発明による繊維から製造することができ、それもまた本発明の主題である。本発明による繊維の良好な分散性の結果として、そのようなテキスタイル布は、好ましくは湿式積層法により製造される。
【００７５】
水中での繊維の改善された分散性に加えて、本発明によるポリマー繊維は、水中に分散された繊維の良好なポンプ圧送性も示すため、本発明によるポリマー繊維は、湿式積層法を使用するテキスタイル布の製造に特に適している。本発明による繊維は固体粒状粒子、例えば鉱物粒子の分散性を促進するので、鉱物仕上げ加工を伴うテキスタイル布を製造することもできる。０．３ｄｔｅｘから３ｄｔｅｘの間の繊度及び１０ｍｍ未満、特に８ｍｍ未満、特に好ましくは６ｍｍ未満、特に好ましくは４ｍｍ未満の繊維長さを有するポリマー繊維が、この実施形態に適している。
【００７６】
これらの湿式積層法に加えて、いわゆるメルトブロー法（例えば"Complete Textile Glossary"，Celanese Acetate LLC社、２０００年、又は"Chemiefaser-Lexikon"，Robert Bauer著、第１０版、１９９３年に記載される）も適している。そのようなメルトブロー法は、細繊度の繊維又は不織布の製造に、例えば衛生分野での用途に適している。
【００７７】
したがって、「テキスタイル布」という用語は、この詳細な説明の範囲内ではその最も広い意味で解釈されるべきである。これは、布帛形成技術（surface-forming technique）により製造された本発明による繊維を含む全ての構造物を含み得る。そのようなテキスタイル布の例は、好ましくはステープルファイバーを基礎とする不織布、特に湿式積層不織布又はメルトブロー法により製造された不織布である。
【００７８】
本発明による繊維は、本発明による添加剤を含まない繊維と比較して大幅に改善された分散性の性能を特徴とする。本発明による繊維は、ベール又は同等の構造物の形で比較的長期間、例えば数週間又は数ヶ月貯蔵した後でさえも非常に良好な分散性を有する。
【００７９】
さらに、本発明による繊維は、改善された長期分散を示す。すなわち、本発明による繊維を液体媒体、例えば水中に分散させると、該繊維はより長期に分散したままであり、比較的長期間の後に沈降し始めるにすぎない。
【００８０】
さらに、本発明による繊維は、繊維飛散の減少を示すことから、結果として労災防止における改善がもたらされる。それというのも、上記調製物は、繊維複合材において明らかに高められた保持をもたらすからである。繊維飛散の減少は、特にテキスタイル布、例えば不織布の形成に非常に重要である。
【００８１】
本発明による繊維により製造されたテキスタイル布は、特に湿式積層テキスタイル布、特に湿式積層不織布である。
【００８２】
本発明による繊維により製造されたテキスタイル布は、本発明によるポリマーを含有し、その表面上にカルボキシメチルセルロース（ＣＭＣ）、メチルセルロース（ＭＣ）、エチルセルロース（ＥＣ）、ヒドロキシエチルセルロース（ＨＥＣ）、ヒドロキシプロピルセルロース（ＨＰＣ）、メチルエチルセルロース（ＭＥＣ）、ヒドロキシエチルメチルセルロース（ＨＥＭＣ）、ヒドロキシプロピルメチルセルロース（ＨＰＭＣ）、エチルヒドロキシエチルセルロース、カルボキシメチルヒドロキシエチルセルロース及びそれらの混合物の群から選択される少なくとも１種のセルロースエーテルを含む、０．１重量％から２０重量％の間の、好ましくは０．５重量％〜３重量％の調製物が適用される。テキスタイル布における本発明によるポリマー繊維の割合は、通常、テキスタイル布の全重量に対して少なくとも１０重量％、好ましくは少なくとも２０重量％、特に少なくとも３０重量％、特に好ましくは少なくとも５０重量％である。特に好ましい実施形態では、テキスタイル布は、本発明によるポリマー繊維のみからなる。
【００８３】
試験方法：
上記詳細な説明に既に示されていない限り、以下の測定及び試験方法が使用される：
【００８４】
繊度：
繊度は、ＤＩＮ  ＥＮ  ＩＳＯ１９７３に従って測定した。
【００８５】
分散性：
分散性を評価するために、以下の試験方法が開発され、本発明により使用される。
【００８６】
本発明による繊維を２ｍｍ〜１２ｍｍの長さに切断する。切断された繊維を、脱塩水（脱塩＝完全脱塩）で満たしたガラス容器（寸法：長さ１５０ｍｍ、幅２００ｍｍ、高さ２００ｍｍ）中に室温（２５℃）で導入した。繊維の量は、脱塩水１リットル当たり０．２５ｇである。評価の改善のために、１ｇの繊維及び４リットルの脱塩水が通常使用される。
【００８７】
次いで、繊維／脱塩水混合物を、慣用の研究室用磁気撹拌機（例えば、ＩＫＡＭＡＧ  ＲＣＴ）及び磁気撹拌バー（８０ｍｍ）によって少なくとも３分間（７５０ｒｐｍ〜１５００ｒｐｍの範囲の回転速度）撹拌し、撹拌機構のスイッチを切る。次いで、全ての繊維が分散しているかどうかを評価する。
【００８８】
繊維の分散挙動は、以下の通りに評価した：
分散していない（−）
部分的に分散している（○）
完全に分散している（＋）
【００８９】
上記評価は、規定の時間間隔の後に実施した。
【００９０】
比較として、本発明による調製物を含まないが、その他は同一である繊維を使用した。
【００９１】
ゲル化温度：
ゲル化温度は、Anton Paar社製のモデルＰｈｙｓｉｃａ  ＭＣＲ  ３０１の振動レオメーターによって測定した。
【００９２】
上記詳細な説明に既に特定されていない限り、以下の他のパラメーターは、出版物"Methylcellulose, a Cellulose Derivative with Original Physical Properties and Extended Applications" in Polymers 2015, 7(5), 777-803による測定方法又は試験方法によって測定した。
【００９３】
本発明を以下の実施例により説明するが、本発明の範囲は、それにより限定されるものではない。
【実施例】
【００９４】
メチルセルロース溶液を、加工の間にコンベヤーライン上で溶融紡糸ＰＬＡ繊維に適用し、その後に乾燥させた。したがって、製造されたＰＬＡ繊維は、その表面上に少なくとも１種のメチルセルロース（ＭＣ）を含む調製物を有する。
【００９５】
製造されたＰＬＡ繊維は、該繊維の全表面の少なくとも９９％上に本発明による調製物を含む。
【００９６】
本発明によるＰＬＡ繊維を６ｍｍの長さに切断し、１グラムの切断されたＰＬＡ繊維を分散させ、室温（２５℃）で上記のように試験した。
【００９７】
比較のために、本発明による添加剤を含まないが、その他は同一である１グラムのＰＬＡ繊維を分散させ、室温（２５℃）で上記のように試験した。
【００９８】
本発明による繊維は、比較繊維（本発明による仕上げ加工を伴わない）に対して、大幅に改善された長期分散と共に、数週間の貯蔵後の大幅に改善された分散性の性能を示す。
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
少なくとも１種の合成ポリマーを含むポリマー繊維であって、前記繊維が、その表面上にカルボキシメチルセルロース（ＣＭＣ）、メチルセルロース（ＭＣ）、エチルセルロース（ＥＣ）、ヒドロキシエチルセルロース（ＨＥＣ）、ヒドロキシプロピルセルロース（ＨＰＣ）、メチルエチルセルロース（ＭＥＣ）、ヒドロキシエチルメチルセルロース（ＨＥＭＣ）、ヒドロキシプロピルメチルセルロース（ＨＰＭＣ）、エチルヒドロキシエチルセルロース、カルボキシメチルヒドロキシエチルセルロース及びそれらの混合物の群から選択される少なくとも１種のセルロースエーテルを含む調製物を有し、前記セルロースエーテルは、３５℃〜９０℃の範囲のゲル化温度を有し、かつ前記調製物は、前記繊維の全表面の少なくとも９９％を覆っていることを特徴とする、ポリマー繊維。
【請求項２】
前記合成ポリマーは、熱可塑性ポリマー、好ましくは熱可塑性重縮合物、特にバイオポリマーを基礎とする熱可塑性重縮合物であることを特徴とする、請求項１に記載のポリマー繊維。
【請求項３】
前記合成ポリマーは、アクリロニトリルエチレンプロピレン（ジエン）スチレンコポリマー、アクリロニトリルメタクリレートコポリマー、アクリロニトリルメチルメタクリレートコポリマー、アクリロニトリル塩素化ポリエチレンスチレンコポリマー、アクリロニトリルブタジエンスチレンコポリマー、アクリロニトリルエチレンプロピレンスチレンコポリマー、芳香族ポリエステル、アクリロニトリルスチレンアクリロエステルコポリマー、ブタジエンスチレンコポリマー、酢酸セルロース、セルロースアセトブチレート、セルロースアセトプロピオネート、水和セルロース、カルボキシメチルセルロース、硝酸セルロース、プロピオン酸セルロース、三酢酸セルロース、ポリ塩化ビニル、エチレンアクリル酸コポリマー、エチレンブチルアクリレートコポリマー、エチレンクロロトリフルオロエチレンコポリマー、エチレンエチルアクリレートコポリマー、エチレンメタクリレートコポリマー、エチレンメタクリル酸コポリマー、エチレンテトラフルオロエチレンコポリマー、エチレンビニルアルコールコポリマー、エチレンブテンコポリマー、エチルセルロース、ポリスチレン、ポリフルオロエチレンプロピレン、メチルメタクリレートアクリロニトリルブタジエンスチレンコポリマー、メチルメタクリレートブタジエンスチレンコポリマー、メチルセルロース、ポリアミド１１、ポリアミド１２、ポリアミド４６、ポリアミド６、ポリアミド６−３−Ｔ、ポリアミド６−テレフタル酸コポリマー、ポリアミド６６、ポリアミド６９、ポリアミド６１０、ポリアミド６１２、ポリアミド６Ｉ、ポリアミドＭＸＤ  ６、ポリアミドＰＤＡ−Ｔ、ポリアミド、ポリアリールエーテル、ポリアリールエーテルケトン、ポリアミドイミド、ポリアリールアミド、ポリアミノ−ビス−マレイミド、ポリアリーレート、ポリブテン−１、ポリブチルアクリレート、ポリベンゾイミダゾール、ポリ−ビス−マレイミド、ポリオキサジアゾベンゾイミダゾール、ポリブチレンテレフタレート、ポリカーボネート、ポリクロロトリフルオロエチレン、ポリエチレン、ポリエステルカーボネート、ポリアリールエーテルケトン、ポリエーテルエーテルケトン、ポリエーテルイミド、ポリエーテルケトン、ポリエチレンオキシド、ポリアリールエーテルスルホン、ポリエチレンテレフタレート、ポリイミド、ポリイソブチレン、ポリイソシアヌレート、ポリイミドスルホン、ポリメタクリルイミド、ポリメタクリレート、ポリ−４−メチルペンテン−１、ポリアセタール、ポリプロピレン、ポリフェニレンオキシド、ポリプロピレンオキシド、ポリフェニレンスルフィド、ポリフェニレンスルホン、ポリスチレン、ポリスルホン、ポリテトラフルオロエチレン、ポリウレタン、ポリ酢酸ビニル、ポリビニルアルコール、ポリビニルブチラール、ポリ塩化ビニル、ポリ塩化ビニリデン、ポリフッ化ビニリデン、ポリフッ化ビニル、ポリビニルメチルエーテル、ポリビニルピロリドン、スチレンブタジエンコポリマー、スチレンイソプレンコポリマー、スチレン無水マレイン酸コポリマー、スチレン無水マレイン酸ブタジエンコポリマー、スチレンメチルメタクリレートコポリマー、スチレンメチルスチレンコポリマー、スチレンアクリロニトリルコポリ���ー、塩化ビニルエチレンコポリマー、塩化ビニルメタクリレートコポリマー、塩化ビニル無水マレイン酸コポリマー、塩化ビニルマレイミドコポリマー、塩化ビニルメチルメタクリレートコポリマー、塩化ビニルオクチルアクリレートコポリマー、塩化ビニル酢酸ビニルコポリマー、塩化ビニル塩化ビニリデンコポリマー、及び塩化ビニル塩化ビニリデンアクリロニトリルコポリマーを含むポリマーの群から選択されることを特徴とする、請求項１に記載のポリマー繊維。
【請求項４】
前記合成ポリマーは、ポリエステルであることを特徴とする、請求項１に記載のポリマー繊維。
【請求項５】
前記合成ポリマーは、合成バイオポリマー、好ましくはポリ乳酸からの合成バイオポリマーであることを特徴とする、請求項１に記載のポリマー繊維。
【請求項６】
前記ポリ乳酸は、少なくとも５００ｇ／ｍｏｌ、好ましくは少なくとも１０００ｇ／ｍｏｌ、特に好ましくは少なくとも５０００ｇ／ｍｏｌ、適切には少なくとも１００００ｇ／ｍｏｌ、特に少なくとも２５０００ｇ／ｍｏｌの数平均分子量（Ｍｎ）を有することを特徴とする、請求項５に記載のポリマー繊維。
【請求項７】
前記ポリ乳酸は、最大１００００００ｇ／ｍｏｌ、好ましくは最大５０００００ｇ／ｍｏｌ、特に好ましくは最大１０００００ｇ／ｍｏｌ、特に最大５００００ｇ／ｍｏｌの数平均分子量（Ｍｎ）を有することを特徴とする、請求項５又は６に記載のポリマー繊維。
【請求項８】
前記ポリ乳酸は、７５０ｇ／ｍｏｌ〜５００００００ｇ／ｍｏｌの範囲、好ましくは５０００ｇ／ｍｏｌ〜１００００００ｇ／ｍｏｌの範囲、特に好ましくは１００００ｇ／ｍｏｌ〜５０００００ｇ／ｍｏｌの範囲、特に３００００ｇ／ｍｏｌ〜５０００００ｇ／ｍｏｌの範囲の重量平均分子量（Ｍｗ）を有することを特徴とする、請求項５〜７のいずれか一項に記載のポリマー繊維。
【請求項９】
前記ポリ乳酸は、１．５〜５の範囲の多分散性を有することを特徴とする、請求項５〜８のいずれか一項に記載のポリマー繊維。
【請求項１０】
前記ポリ乳酸は、ポリ−Ｄ−乳酸、ポリ−Ｌ−乳酸又はポリ−Ｄ，Ｌ−乳酸であることを特徴とする、請求項５〜９のいずれか一項に記載のポリマー繊維。
【請求項１１】
前記繊維は、ステープルファイバー、好ましくは１ｍｍ〜２００ｍｍの範囲の長さを有するステープルファイバーの形で存在することを特徴とする、請求項１〜１０のいずれか一項に記載のポリマー繊維。
【請求項１２】
前記繊維は、０．３ｄｔｅｘから３０ｄｔｅｘの間の、好ましくは０．５ｄｔｅｘ〜１３ｄｔｅｘの繊度を有することを特徴とする、請求項１〜１１のいずれか一項に記載のポリマー繊維。
【請求項１３】
前記繊維は、成分Ａ（コア）及び成分Ｂ（シェル）のみからなる２成分繊維であり、成分Ａの融点は、成分Ｂの融点より少なくとも５℃、好ましくは少なくとも１０℃、特に好ましくは少なくとも２０℃高いことを特徴とする、請求項１〜１２のいずれか一項に記載のポリマー繊維。
【請求項１４】
前記繊維の表面に０．１重量％から２０重量％の間の、好ましくは０．５重量％〜３重量％の前記調製物が適用されていることを特徴とする、請求項１〜１３のいずれか一項に記載のポリマー繊維。
【請求項１５】
前記調製物は、カルボキシメチルセルロース（ＣＭＣ）、メチルセルロース（ＭＣ）、エチルセルロース（ＥＣ）、ヒドロキシエチルセルロース（ＨＥＣ）、ヒドロキシプロピルセルロース（ＨＰＣ）、メチルエチルセルロース（ＭＥＣ）、ヒドロキシエチルメチルセルロース（ＨＥＭＣ）、ヒドロキシプロピルメチルセルロース（ＨＰＭＣ）、エチルヒドロキシエチルセルロース、カルボキシメチルヒドロキシエチルセルロースの群から選択される少なくとも２種のセルロースエーテルを含み、特に好ましくは、メチルセルロース（ＭＣ）及びヒドロキシプロピルメチルセルロース（ＨＰＭＣ）からの調製物であることを特徴とする、請求項１〜１４のいずれか一項に記載のポリマー繊維。
【請求項１６】
前記調製物は、前記繊維の全表面の少なくとも９９％、好ましくは前記繊維の全表面の少なくとも９９．５％、特に少なくとも９９．９％、特に好ましくは１００％を覆っていることを特徴とする、請求項１〜１５のいずれか一項に記載のポリマー繊維。
【請求項１７】
前記調製物は、５ｎｍ〜１０ｎｍの厚さを有することを特徴とする、請求項１〜１６のいずれか一項に記載のポリマー繊維。
【請求項１８】
前記セルロースエーテルは、４０℃〜７０℃の範囲、特に４５℃〜６０℃の範囲、特に好ましくは４５℃〜５５℃の範囲のゲル化温度を有することを特徴とする、請求項１〜１７のいずれか一項に記載のポリマー繊維。
【請求項１９】
前記セルロースエーテルは、１．３〜２．６、好ましくは１．６〜２．０の範囲の置換度（グルコース１分子当たりの置換ヒドロキシ基の数）を有することを特徴とする、請求項１〜１８のいずれか一項に記載のポリマー繊維。
【請求項２０】
前記セルロースエーテルは、好ましくは２６％〜３３％、特に２７％〜３２％のメトキシ基割合を有するメチルセルロースであることを特徴とする、請求項１〜１９のいずれか一項に記載のポリマー繊維。
【請求項２１】
前記セルロースエーテルは、好ましくは最大５％のヒドロキシプロピル基割合、特に好ましくは７％〜１２％のヒドロキシプロピル基割合を有するヒドロキシプロピルセルロースであることを特徴とする、請求項１〜１９のいずれか一項に記載のポリマー繊維。
【請求項２２】
前記セルロースエーテルは、２６％〜３３％、特に２７％〜３２％のメトキシ基割合及び最大５％のヒドロキシプロピル基割合を有することを特徴とする、請求項１〜１９のいずれか一項に記載のポリマー繊維。
【請求項２３】
前記セルロースエーテルは、２６％〜３３％、特に２７％〜３２％のメトキシ基割合及び７％〜１２％のヒドロキシプロピル基割合を有することを特徴とする、請求項１〜１９のいずれか一項に記載のポリマー繊維。
【請求項２４】
請求項１〜２３のいずれか一項に規定されるポリマー繊維を含有する、特に湿式積層法により得られうるテキスタイル布。
【請求項２５】
水性懸濁液の製造のための、請求項１〜２３のいずれか一項に定義されるポリマー繊維の使用。
【国際調査報告】
2020536178.tif 000002
2020536178.tif 000003
2020536178.tif 000004
2020536178.tif 000005
2020536178.tif 000006